分極性電極を有する電気二重層キャパシタ用電極において、前記分極性電極の上層に水分吸着層を積層することを特徴とする電気二重層キャパシタ用電極。前記水分吸着層を構成する水分吸着剤は、孔径04nm以下、粒径10μm以下の水分吸着材料であり、該水分吸着材料を300°C以上の温度で活性化処理した後、有機溶剤及び有機溶剤系バインダによりスラリーとし、該スラリーを前記分極性電極上に塗布、乾燥して形成してなる請求項1に記載のキャパシタ用電極。請求項1及び2に記載のキャパシタ用電極を用いた電気二重層キャパシタ。ところが、上記特許文献2において用いられる吸着剤によると、吸着剤の使用段階において、既に水分を吸着した状態にあり、水分吸着性能はあまり高くないと考えられる。さらに、吸着剤をセパレータや分極性電極内に混合する工程で、水を分散媒として用いているため、折角の吸着剤の吸着性能が著しく低下するという問題がある。従って、本発明は上記電気二重層キャパシタ内における水分による悪影響をさらになくすキャパシタ用電極及びそれを用いた電気二重層キャパシタを提供することを目的とする。以上の課題に鑑み、本発明は、分極性電極を有する電気二重層キャパシタ用電極において、前記分極性電極の上層に水分吸着層を積層することを特徴としている。また、より具体的には、前記分極性電極の上層に積層する水分吸着層を構成する水分吸着剤は、孔径04nm以下、粒径μm以下の水分吸着材料であり、該水分吸着材料を300°C以上の温度で活性化処理した後、有機溶剤及び有機溶剤系バインダによりスラリーとし、該スラリーを前記分極性電極上に塗布、乾燥して形成されてなることを特徴としている。また、以上の電気二重層キャパシタ用電極を用いた電気二重層キャパシタであることを特徴としている。なお、上記した水分吸着剤としては、モレキュラーシーブ商品名A型ゼオライト等を採用することができる。本発明によると、水分吸着材料を活性化処理した後、有機溶剤及び有機溶剤系バインダによりスラリーとして、水分吸着剤を作製し、分極性電極上に塗布、乾燥するので、水との接触がほとんどなく、したがって、水分吸着能が高い状態を保持したまま分極性電極上に水分吸着層を積層できる。また、分極性電極を構成する活性炭に水分水蒸気などが吸着することがないので、電気二重層キャパシタの寿命が著しく低下することを抑制することができる。本発明の実施の形態について添付の図に基づいて説明する。1.電気二重層キャパシタ用電極図1は本発明に係る電気二重層キャパシタ用電極の概略図を示す。本発明の電気二重層キャパシタ用電極21はアルミ箔製の集電体22上にスラリー状の活性炭を塗布した活性炭層23からなる分極性電極24の活性炭層23上に塗布した水分吸着剤を主成分とする水分吸着層25から構成されている。前記水分吸着剤は孔径04nm以下、粒径10μm以下の水分吸着材料であり、例えばモレキュラーシーブA型ゼオライトである。前記電気二重層キャパシタ用電極21の作製方法としては、水分吸着材料を300°C以上の温度で活性化処理した後、有機溶剤及び有機溶剤系バインダによりスラリーとし、該スラリーを前記分極性電極24上に塗布、乾燥して作製する。なお、乾燥の過程で、有機溶剤系バインダに対して貧溶媒であるアルコールプロパノールやブタノール等に浸漬し、水分吸着層を多孔質にしてもよい。以下、水分吸着層を有する場合と有しない場合の電気二重層キャパシタ電極およびそれを用いた電気二重層キャパシタの作製方法及び性能試験結果について説明する。実施例11分極性電極の作製ヤシガラ活性炭100重量部、アセチレンブラック5重量部、カルボキシメチルセルロース及びスチレンブタジエンゴムのそれぞれ3重量部を適量の蒸留水で分散混合した分散液の3種類を混合したスラリーを、電解エッチングを施したアルミ箔集電体22上に塗布乾燥し、厚さ50μmの分極性電極24を作製した。2水分吸着層の形成粉末状粒径10μm以下のモレキュラーシーブ3Aを300°Cにて8時間熱処理し、窒素雰囲気下で冷却した後、nメチルピロドロンNMPにポリビニリデンフルオイドPVDFを溶解させた溶液と混合し、有機溶剤系のスラリーを作製した後、前記分極性電極24上に塗布し、厚み30μmの水分吸着層25を形成した。3電気二重層キャパシタセルの作製前記分極性電極24上に前記水分吸着層25を積層した電気二重層キャパシタ用電極21を2枚対抗させ、市販のセルロース製セパレータを挟んで積層し、引き出し用の外部電極を取り付けた後、アルミラミネートパックし、電解液としてトリエチルメチルアンモニウムテトラフルオロボートをプロピレンカーボネート溶媒に溶解させたものTEMABF4/PCを注液し、封止して電気二重層キャパシタセルを製作した。比較例1実施例1と同様な方法で分極性電極24を作製した後、水分吸着層25を形成しないで、電気二重層キャパシタ用電極とし、電気キャパシタセルを作製した。比較例21分極性電極の作製ヤシガラ活性炭100重量部、アセチレンブラック5重量部、あらかじめ300°Cにて8時間熱処理した粉末状粒径10μm以下のモレキュラーシーブ3A重量部、カルボキシメチルセルロース及びスチレンブタジエンゴムをそれぞれ4重量部を適量の蒸留水で分散混合した分散液の4種を混合したスラリーを、電解エッチングを施したアルミ箔上に塗布乾燥し、厚さ50μmの分極性電極24を作製した。2電気二重層キャパシタセルの作製前記分極性電極24を用い、実施例1と同様の方法で電気二重層キャパシタセルを作製した。以上の実施例1及び比較例1及び2の電気二重層キャパシタセルについて60°C、2.5Vにて1000時間課電した後の静電容量の変化を調べ初期値に対する低下率を調べた。その結果を以下に示す。低下率実施例13比較例110比較例26以上の結果、本発明の水分吸着層25を積層した分極性電極を用いた電気二重層キャパシタセルの静電容量の劣化率が低いことわかる。